(57)【要約】【課題】優れた難燃性を有し、樹脂自体のみならずこれに含有される難燃成分も土壌中で費消されて消滅するように改質された生分解性樹脂組成物及び前記改質に用いる樹脂改質材の実現を目的としている。【解決手段】リン酸化合物を主成分としてなる改質材の混合により難燃性を具備した改質樹脂組成物であって、改質材のリン酸化合物はリン酸一アンモニュウムおよび/又はリン酸二アンモニュウムであり、さらに改質材には植物性消臭成分および/又は紫外線吸収材を添加してなる改質樹脂組成物を提供して前記課題を解決する。【選択図面】  なし。【特許請求の範囲】
【請求項１】
リン酸化合物を主成分としてなる樹脂改質材
【請求項２】
請求項１の樹脂改質材において、リン酸化合物はリン酸一アンモニュウムおよび/又はリン酸二アンモニュウムであることを特徴とする樹脂改質材。
【請求項３】
請求項２の樹脂改質材において、さらに植物性消臭成分および/又は紫外線吸収材を添加したことを特徴とする樹脂改質材。
【請求項４】
請求項３の樹脂改質材において、植物性消臭成分は植物由来の精油であることを特徴とする樹脂改質材。
【請求項５】
請求項１ないし４いずれか記載の樹脂改質材において、改質対象樹脂は生分解性樹脂であることを特徴とする樹脂改質材。
【請求項６】
リン酸化合物を主成分としてなる改質材の混合により難燃性を具備したことを特徴とする改質樹脂組成物。
【請求項７】
請求項６の改質樹脂組成物において、改質材のリン酸化合物はリン酸一アンモニュウムおよび/又はリン酸二アンモニュウムであることを特徴とする改質樹脂組成物。
【請求項８】
請求項７の改質樹脂組成物において、さらに改質材には植物性消臭成分および/又は紫外線吸収材を添加したことを特徴とする改質樹脂組成物。
【請求項９】
請求項８の改質樹脂組成物において、植物性消臭成分は植物由来の精油であることを特徴とする改質樹脂組成物。
【請求項１０】
請求項６ないし９いずれか記載の改質樹脂組成物において、改質対象樹脂は生分解性樹脂であることを特徴とする改質樹脂組成物。
【請求項１１】
請求項６ないし１０いずれか記載の改質樹脂組成物において、限界酸素指数が２６以上であることを特徴とする改質樹脂組成物。
【発明の詳細な説明】
【技術分野】
【０００１】
本願発明は、樹脂の改質技術に関するものである。詳しくは、樹脂組成物特に生分解性樹脂に難燃性、消臭性、耐候性を簡便かつ無害な方法で付与するための改質剤およびこれにより得られる改質樹脂組成物に関するものである。
【背景技術】
【０００２】
樹脂、特に合成樹脂は当初は天然資材の代替品として登場したが、今日ではその優れた特質から生活のあらゆる分野で利用されていて、人間生活にとって不可欠な資材となっており、逆にこれを合成樹脂以外の天然素材で代替することは技術的にも経済的な意味合いからもほとんど不可能である。  ところが、合成樹脂が大量に使用される状況が
進行するに伴い、合成樹脂の優れた特質のひとつである耐腐朽性がかえって自然環境の破壊を招来するようになっている。
【０００３】
すなわち、合成樹脂製品は廃棄されても自然分解することはなく天然素材のように不朽して土壌に還元されることはなく半永久的に山野、田畑はもちろん海洋、沼湖中に存在して種々な態様で自然環境を阻害することになる。また、合成樹脂の原料は資源的に有限である石油をはじめとする化石資源でありその枯渇の遠くないことから原料確保の将来性は必ずしも楽観を許さない。
このため、近年に至り、バイオマスプラスチックとも呼ばれる天然物由来の各種生分解性樹脂が開発されている。
【０００４】
生分解性樹脂は、従来の化石資源由来の従来のプラスチックと同様の機能を有しながら、使用後は微生物の作用により水と二酸化炭素に分解され土壌その他を汚染することがない。      
また、例えばトウモロコシ、サトウキビ等の再生可能な植物資源源由来の生分解性樹脂は植物の成長過程で光合成により二酸化炭素を吸収した炭素源を原料とするため、利用後に焼却しても、地球温暖化ガスである二酸化炭素の増加にはつながらない。
【０００５】
このように、植物由来の生分解性樹脂は、化石資源の消費削減、環境負荷低減、農業の活性化寄与等の利点を有してその重要性は高まっている。しかしながら、このような生分解性樹脂も熱に弱く、特に難燃性について問題があり、難燃性を必要とする分野では、まだ技術的に確立されていないのが現状である。
【０００６】
すなわち、従来から用いられているハロゲン系の難燃剤は優れた難燃性を有する。しかし、これを難燃剤として用いた生分解性樹脂を使用後に生分解すべく土中や堆肥中に埋没した場合、生分解を受けないハロゲン系物質が土壌に残るため土壌を汚染することになるという問題がある。
【０００７】
なお、本願発明と関連する特許文献としては次のようなものがある。
【特許文献１】特開平０７−３３１０８８公報
【特許文献２】特開平０７−３３１００１号公報
【特許文献３】特開平０７−３１６４２９号公報
【特許文献４】特開２００４−２７７５７５号公報
【特許文献５】特開２００４−２７７５５２号公報
【特許文献６】特開２００４−１６１７９０号公報
【特許文献７】特開２００４−１３１６７１号公報
【特許文献８】特開２００４−７５７７２号公報
【発明の開示】
【発明が解決しようとする課題】
【０００８】
本願発明は、上記の実情に鑑みてなされたものであり、優れた難燃性を有し、樹脂自体のみならずこれに含有される難燃成分も土壌中で費消されて消滅するように改質された生分解性樹脂組成物及び前記改質に用いる樹脂改質材の実現を目的としている。
【課題を解決するための手段】
【０００９】
本願発明は、リン酸化合物を主成分としてなる樹脂改質材を提供して、上記従来の課題を解決しようとするものである。
【００１０】
また、上記の樹脂改質材において、リン酸化合物はリン酸一アンモニュウムおよび/又はリン酸二アンモニュウムで構成することがある。
【００１１】
また、上記の樹脂改質材において、さらに植物性消臭成分および/又は紫外線吸収材を添加して構成することがある。
【００１２】
さらに、上記の樹脂改質材において、植物性消臭成分は植物由来の精油で構成することがある。
【００１３】
また、上記いずれか記載の樹脂改質材において、改質対象樹脂は生分解性樹脂となすことがある。
【００１４】
そして、本願発明はリン酸化合物を主成分としてなる改質材の混合により難燃性を具備した改質樹脂組成物を提供して上記従来の課題を解決しようとするものである。
【００１５】
また、上記の改質樹脂組成物において、改質材のリン酸化合物はリン酸一アンモニュウムおよび/又はリン酸二アンモニュウムで構成することがある。
【００１６】
さらに、上記の改質樹脂組成物において、さらに改質材には植物性消臭成分および/又は紫外線吸収材を添加して構成することがある。
【００１７】
またさらに、上記の改質樹脂組成物において、植物性消臭成分は植物由来の精油となすことがある。
【００１８】
また、上記いずれか記載の改質樹脂組成物において、改質対象樹脂は生分解性樹脂となすことがある。
【００１９】
さらにまた、上記いずれか記載の改質樹脂組成物において、限界酸素指数が２６以上となすことがある。
【発明の効果】
【００２０】
本願発明は上記構成により、対象樹脂材に一剤を混錬するという簡単な処理により樹脂を改質して優れた難燃性を付与し、この発明を特に生分解性樹脂に適用するときは樹脂自体のみならず、これに含有される改質材（難燃化成分等）も土壌中で肥料として費消されて消滅するという、優れた性能を有する生分解性樹脂を低廉なコストで実現できる。
【発明の実施形態】
【００２１】
本願発明は、樹脂一般、特に生分解性樹脂の改質を目的としており、改質により付与される機能は、難燃性、消臭性、耐候性である。樹脂の改質は改質材の樹脂材への混入という簡単な処理によりなすことができる。
【００２２】
改質材は、難燃性付与成分（Ａ）、消臭成分（Ｂ）、耐候性付与成分（Ｃ）からなる剤として構成するのが好ましいが、難燃性付与成分（Ａ）のみでもよい。そして、この難燃性付与成分（Ａ）は、次のような構成が望ましい。
リン酸一アンモニウム．．．．．３０重量部
リン酸二アンモニウム．．．．．７０重量部
そして、改質材における前記３成分Ａ，Ｂ，Ｃの構成は以下が好ましい。
難燃性付与成分（Ａ）    ９９重量％
消臭成分（Ｂ）          ０．５重量％
耐候性付与成分（Ｃ）    ０．５重量％
【００２３】
上記各成分を混合撹拌して改質剤を生成する。消臭成分は植物由来の精油成分が好ましい。  難燃性付与成分（Ａ）の生成は、具体的に以下のようになされる。
すなわち、まず、リン酸一アンモニュウム３０％、リン酸二アンモニュウム７０％の配合比でリン酸化合物の混合粉体を生成する。
この剤を難燃成分としてそのまま使用できるが、本願発明では、改質対象に消臭性を補完するために植物由来の精油をデキストリンで処理した後前記剤に添加して改質材を得ている。
【００２４】
精油の成分中、テルペン化合物等が改質対象に防腐性能、消臭性能を奏するとともに、香気成分として微量ずつ気中に放出され改質対象の周辺空気を浄化する。
さらに、改質材には、耐候性付与成分（Ｃ）を含有されるが、これは周知の紫外線吸収材である。 紫外線吸収材は、種々周知のものを使用できるが、樹脂組成物の紫外線劣化を防止して耐候性を向上させるために、好適の紫外線吸収材を選択して適正な波長域の紫外線を吸収させることが望ましい。
すなわち、プラスチック等の高分子劣化する波長領域は、２９０〜４００nm（約９９〜７２kcal/mole）であり、これは高分子の結合解離エネルギーと同等もしくはそれ以上のエネルギーであり高分子の結合を破壊するに足るものである。  したがって、紫外線吸収材は前記波長領域の紫外線をカットするものを選択する必要がある。
【００２５】
以上の構成になる改質材は、所望の合成樹脂に昆煉することによって樹脂の改質を行うことになる。  なお、改質した合成樹脂による合成繊維等も改質効果を奏するものが得られる。
【実施例】
【００２６】
次に、改質対象としての生分解性樹脂についての改質に係る一実施例を説明する。該実施例では改質すべき対象としてポリ乳酸系生分解性樹脂と同じく生分解性樹脂であるポリブチレンサクシネートの混合樹脂を用いた。
なお、改質材の各構成成分の内容は上述の実施態様の項で説明したとおりのものである。
イ．原料、配合比率
ポリ乳酸系生分解性樹脂                ９０重量％
ポリブチレンサクシネート                ５重量％
難燃性付与成分（Ａ）                    ５重量％
＊難燃性付与成分（Ａ）：  リン酸一アンモニウム．．．．．．３０重量部，  リン酸二アンモニウム．．．．．．７０重量部
ベンゾトリアゾール系紫外線吸収剤    ０．３重量％（外部）
植物性消臭剤（精油）                ０．２重量％（外部）
ロ．使用した混煉加工機：  同方向二軸押し出し機（スクリュー径４６ｍｍ、Ｌ／Ｄ＝３０）
ハ．混練条件
材料フィード：  樹脂、改質材をトップから個別に供給
ストランド：    ５ｍｍ×３本（水冷）
スクリュー回転数：  ５０ｒｐｍ
スクリュー電流値：  ４５A
吐出量          ：  １５ｋｇ/ｈ
シリンダー設定温度：  摂氏１４０〜１６０度
ニ．結果
造粒は安定していた。
【００２７】
上記で改質した樹脂をシート化して簡易酸素指数測定をおこなった。
イ：シートの形成
プレス成形機で厚さ２ｍｍのシートを作成し、シートを幅９ｍｍの短冊に切り出し試験片とした。試験片は、ポリ乳酸系生分解性樹脂（三井化学株式会社製：レイシア（商標））と上記実施例で改質したポリ乳酸系生分解性樹脂（三井化学株式会社製：レイシア（商標））の双方である。
ロ：測定
キャンドル燃焼試験機に上記で作成した上記両試験片を取り付けてチャッカマンで点火し、酸素濃度の測定を行い、両試験片の結果を比較した。
ハ．測定結果
未改質生分解性樹脂：          ＯＩ＝２１．４２        Ｋ＝−１．９２
改質した生分解性樹脂          ＯＩ＝３６．４５        Ｋ＝０．２５
上記結果から、改質後の樹脂は難燃性を付与され、改質効果が充分に認められる。
【００２８】
なおまた、改質した上記生分解性樹脂についての燃焼性試験を群馬県繊維工業試験場で行った。
処理方法および結果
JIS  L  １０９１-１９９９  E法に準拠して、長さ９０ｍｍ、幅１１ｍｍの試験片を自立させて、燃焼性試験を行った。
判定
燃焼性試験    E法（酸素指数法試験）      酸素指数（OI）    ３７．９（％）
限界酸素指数は、通常２６以上であれば自己消火性があるとされている。  実施例に係る改質生分解性の指数は３７．９であり改質による難燃性が確認された。
【００２９】
次に、上記実施例に係る改質生分解性樹脂により厚さ２ｍｍ、径１００ｍｍの食品トレーを試作し、その分解性を実験した。食品トレーを市販の生ごみ処理機により微生物分解をなした。
投入後２日：  トレー全体が大きく５片ほどに崩壊し始めた。
投入後４日：  トレー全体が砕片化した。
投入後６日：  全体が細粒となり原型をとどめない。
次いで、腐朽して細粒化した上記改質生分解性樹脂を水耕栽培の水に混入し培養液を作成しトマト科植物を育成して改質材成分の消長を観察した。  １０日経過後、培養液を分析したところ、液中にリン酸化合物は認められなかった。
【００３０】
さらに、上記改質処理した生分解性樹脂についてその消臭機能について下記の条件で試験を行った。
試験概要：  検体（厚さ２ｍｍで１０平方ｃｍの前記改質樹脂）をにおい袋に入れ、空気３リットルを封入し、アンモニアをガス濃度が約５０ｐｐｍとなるように添加し、１時間後に袋内のガス濃度を測定した。
また、トリメチルアミン（約５０ｐｐｍ）についても同様に試験した。  なお、比較のために、検体をいれずに同様の操作で空試験をなした。
試験結果
アンモニア：
経過時間：  １時間
検体におけるアンモニア濃度は１ｐｐｍ以下であった。
空試験におけるアンモニア濃度は４６ｐｐｍであった。
トリメチルアミン：
経過時間：  １時間
検体におけるトリメチルアミン濃度は１ｐｐｍ以下であった。
空試験におけるトリメチルアミン濃度は４７ｐｐｍであった。
以上の試験より、実施例に係る改質すなわち消臭性の付与が効果的になされることが判明した。
【００３１】
上記各実験から、例えばポリエステル樹脂に改質材を混練して改質し繊維を紡製した場合、上記と同様の難燃性、消臭性が得られ、それらの改質効果は洗濯などで減少しない永続的なものであることが推測できる。  
また、建築資材に多用される塩化ビ樹脂の限界酸素指数は元来３５から３７程度であるが、本願発明に係る改質材によりその難燃性をさらに高める可能性があり、優れた消臭性、耐候性を有する安全な建築資材を提供できるものと考えられる。
【００３２】
本願発明に係る改質材は、生分解性樹脂のみならず、その他の樹脂一般に適用して所定の効果を得ることが出来るが、今日、その低環境負荷性により、建築資材への利用が着目されている生分解性樹脂の改質、特に難燃性の付与により生分解性樹脂の用途を飛躍的に
広げることができる。
【手続補正書】
【提出日】平成17年6月6日(2005.6.6)
【手続補正１】
【補正対象書類名】明細書
【補正対象項目名】全文
【補正方法】変更
【補正の内容】
【発明の詳細な説明】
【技術分野】
【０００１】
本願発明は、樹脂の改質技術に関するものである。詳しくは、樹脂組成物特に生分解性樹脂に難燃性、消臭性、耐候性を簡便かつ無害な方法で付与するための改質剤およびこれにより得られる改質樹脂組成物に関するものである。
【背景技術】
【０００２】
樹脂、特に合成樹脂は当初は天然資材の代替品として登場したが、今日ではその優れた特質から生活のあらゆる分野で利用されていて、人間生活にとって不可欠な資材となっており、逆にこれを合成樹脂以外の天然素材で代替することは技術的にも経済的な意味合いからもほとんど不可能である。  ところが、合成樹脂が大量に使用される状況が
進行するに伴い、合成樹脂の優れた特質のひとつである耐腐朽性がかえって自然環境の破壊を招来するようになっている。
【０００３】
すなわち、合成樹脂製品は廃棄されても自然分解することはなく天然素材のように腐朽して土壌に還元されることはなく半永久的に山野、田畑はもちろん海洋、沼湖中に存在して種々な態様で自然環境を阻害することになる。また、合成樹脂の原料は資源的に有限である石油をはじめとする化石資源でありその枯渇の遠くないことから原料確保の将来性は必ずしも楽観を許さない。
このため、近年に至り、バイオマスプラスチックとも呼ばれる天然物由来の各種生分解性樹脂が開発されている。
【０００４】
生分解性樹脂は、従来の化石資源由来の従来のプラスチックと同様の機能を有しながら、使用後は微生物の作用により水と二酸化炭素に分解され土壌その他を汚染することがない。      
また、例えばトウモロコシ、サトウキビ等の再生可能な植物資源源由来の生分解性樹脂は植物の成長過程で光合成により二酸化炭素を吸収した炭素源を原料とするため、利用後に焼却しても、地球温暖化ガスである二酸化炭素の増加にはつながらない。
【０００５】
このように、植物由来の生分解性樹脂は、化石資源の消費削減、環境負荷低減、農業の活性化寄与等の利点を有してその重要性は高まっている。しかしながら、このような生分解性樹脂も熱に弱く、特に難燃性について問題があり、難燃性を必要とする分野では、まだ技術的に確立されていないのが現状である。
【０００６】
すなわち、従来から用いられているハロゲン系の難燃剤は優れた難燃性を有する。しかし、これを難燃剤として用いた生分解性樹脂を使用後に生分解すべく土中や堆肥中に埋没した場合、生分解を受けないハロゲン系物質が土壌に残るため土壌を汚染することになるという問題がある。
【０００７】
なお、本願発明と関連する特許文献としては次のようなものがある。
【特許文献１】特開平０７−３３１０８８公報
【特許文献２】特開平０７−３３１００１号公報
【特許文献３】特開平０７−３１６４２９号公報
【特許文献４】特開２００４−２７７５７５号公報
【特許文献５】特開２００４−２７７５５２号公報
【特許文献６】特開２００４−１６１７９０号公報
【特許文献７】特開２００４−１３１６７１号公報
【特許文献８】特開２００４−７５７７２号公報
【発明の開示】
【発明が解決しようとする課題】
【０００８】
本願発明は、上記の実情に鑑みてなされたものであり、優れた難燃性を有し、樹脂自体のみならずこれに含有される難燃成分も土壌中で費消されて消滅するように改質された生分解性樹脂組成物及び前記改質に用いる樹脂改質材の実現を目的としている。
【課題を解決するための手段】
【０００９】
本願発明は、リン酸化合物を主成分としてなる樹脂改質材を提供して、上記従来の課題を解決しようとするものである。
【００１０】
また、上記の樹脂改質材において、リン酸化合物はリン酸一アンモニュウムおよび/又はリン酸二アンモニュウムで構成することがある。
【００１１】
また、上記の樹脂改質材において、さらに植物性消臭成分および/又は紫外線吸収材を添加して構成することがある。
【００１２】
さらに、上記の樹脂改質材において、植物性消臭成分は植物由来の精油で構成することがある。
【００１３】
また、上記いずれか記載の樹脂改質材において、改質対象樹脂は生分解性樹脂となすことがある。
【００１４】
そして、本願発明はリン酸化合物を主成分としてなる改質材の混合により難燃性を具備した改質樹脂組成物を提供して上記従来の課題を解決しようとするものである。
【００１５】
また、上記の改質樹脂組成物において、改質材のリン酸化合物はリン酸一アンモニュウムおよび/又はリン酸二アンモニュウムで構成することがある。
【００１６】
さらに、上記の改質樹脂組成物において、さらに改質材には植物性消臭成分および/又は紫外線吸収材を添加して構成することがある。
【００１７】
またさらに、上記の改質樹脂組成物において、植物性消臭成分は植物由来の精油となすことがある。
【００１８】
また、上記いずれか記載の改質樹脂組成物において、改質対象樹脂は生分解性樹脂となすことがある。
【００１９】
さらにまた、上記いずれか記載の改質樹脂組成物において、限界酸素指数が２６以上となすことがある。
【発明の効果】
【００２０】
本願発明は上記構成により、対象樹脂材に一剤を混錬するという簡単な処理により樹脂を改質して優れた難燃性を付与し、この発明を特に生分解性樹脂に適用するときは樹脂自体のみならず、これに含有される改質材（難燃化成分等）も土壌中で肥料として費消されて消滅するという、優れた性能を有する生分解性樹脂を低廉なコストで実現できる。
【発明の実施形態】
【００２１】
本願発明は、樹脂一般、特に生分解性樹脂の改質を目的としており、改質により付与される機能は、難燃性、消臭性、耐候性である。樹脂の改質は改質材の樹脂材への混入という簡単な処理によりなすことができる。
【００２２】
改質材は、難燃性付与成分（Ａ）、消臭成分（Ｂ）、耐候性付与成分（Ｃ）からなる剤として構成するのが好ましいが、難燃性付与成分（Ａ）のみでもよい。そして、この難燃性付与成分（Ａ）は、次のような構成が望ましい。
リン酸一アンモニウム．．．．．３０重量部
リン酸二アンモニウム．．．．．７０重量部
そして、改質材における前記３成分Ａ，Ｂ，Ｃの構成は以下が好ましい。
難燃性付与成分（Ａ）    １００重量％ 
消臭成分（Ｂ）            ０．５重量％（外部） 
耐候性付与成分（Ｃ）    ０．５重量％（外部）
【００２３】
上記各成分を混合撹拌して改質剤を生成する。消臭成分は植物由来の精油成分が好ましい。  難燃性付与成分（Ａ）の生成は、具体的に以下のようになされる。
すなわち、まず、リン酸一アンモニュウム３０％、リン酸二アンモニュウム７０％の配合比でリン酸化合物の混合粉体を生成する。
この剤を難燃成分としてそのまま使用できるが、本願発明では、改質対象に消臭性を付与するために植物由来の精油をデキストリンで処理した後前記剤に添加して改質材を得ている。
【００２４】
精油の成分中、テルペン化合物等が改質対象に防腐性能、消臭性能を奏するとともに、香気成分として微量ずつ気中に放出され改質対象の周辺空気を浄化する。
さらに、改質材には、耐候性付与成分（Ｃ）を含有されるが、これは周知の紫外線吸収材である。 紫外線吸収材は、種々周知のものを使用できるが、樹脂組成物の紫外線劣化を防止して耐候性を向上させるために、好適の紫外線吸収材を選択して適正な波長域の紫外線を吸収させることが望ましい。
すなわち、プラスチック等の高分子劣化する波長領域は、２９０〜４００nm（約９９〜７２kcal/mole）であり、これは高分子の結合解離エネルギーと同等もしくはそれ以上のエネルギーであり高分子の結合を破壊するに足るものである。  したがって、紫外線吸収材は前記波長領域の紫外線をカットするものを選択する必要がある。
【００２５】
以上の構成になる改質材は、所望の合成樹脂に昆煉することによって樹脂の改質を行うことになる。  なお、改質した合成樹脂による合成繊維等も改質効果を奏するものが得られる。
【実施例】
【００２６】
次に、改質対象としての生分解性樹脂についての改質に係る一実施例を説明する。該実施例では改質すべき対象としてポリ乳酸系生分解性樹脂と同じく生分解性樹脂であるポリブチレンサクシネートの混合樹脂を用いた。
なお、改質材の各構成成分の内容は上述の実施態様の項で説明したとおりのものである。
イ．原料、配合比率
ポリ乳酸系生分解性樹脂                ９０重量％
ポリブチレンサクシネート                ５重量％
難燃性付与成分（Ａ）                    ５重量％
＊難燃性付与成分（Ａ）：  リン酸一アンモニウム．．．．．．３０重量部，  リン酸二アンモニウム．．．．．．７０重量部
ベンゾトリアゾール系紫外線吸収剤    ０．３重量％（外部）
植物性消臭剤（精油）                    ０．５重量％（外部）
ロ．使用した混煉加工機：  同方向二軸押し出し機（スクリュー径４６ｍｍ、Ｌ／Ｄ＝３０）
ハ．混練条件
材料フィード：  樹脂、改質材をトップから個別に供給
ストランド：    ５ｍｍ×３本（水冷）
スクリュー回転数：  ５０ｒｐｍ
スクリュー電流値：  ４５A
吐出量          ：  １５ｋｇ/ｈ
シリンダー設定温度：  摂氏１４０〜１６０度
ニ．結果
造粒は安定していた。
【００２７】
上記で改質した樹脂をシート化して簡易酸素指数測定をおこなった。
イ：シートの形成
プレス成形機で厚さ２ｍｍのシートを作成し、シートを幅９ｍｍの短冊に切り出し試験片とした。試験片は、ポリ乳酸系生分解性樹脂（三井化学株式会社製：レイシア（商標））と上記実施例で改質したポリ乳酸系生分解性樹脂（三井化学株式会社製：レイシア（商標））の双方である。
ロ：測定
キャンドル燃焼試験機に上記で作成した上記両試験片を取り付けてチャッカマンで点火し、酸素濃度の測定を行い、両試験片の結果を比較した。
ハ．測定結果
未改質生分解性樹脂：          ＯＩ＝２１．４２        Ｋ＝−１．９２
改質した生分解性樹脂          ＯＩ＝３６．４５        Ｋ＝０．２５
上記結果から、改質後の樹脂は難燃性を付与され、改質効果が充分に認められる。
【００２８】
なおまた、改質した上記生分解性樹脂についての燃焼性試験を群馬県繊維工業試験場で行った。
処理方法および結果
JIS  L  １０９１-１９９９  E法に準拠して、長さ９０ｍｍ、幅１１ｍｍの試験片を自立させて、燃焼性試験を行った。
判定
燃焼性試験    E法（酸素指数法試験）      酸素指数（OI）    ３７．９（％）
限界酸素指数は、通常２６以上であれば自己消火性があるとされている。  実施例に係る改質生分解性の指数は３７．９であり改質による難燃性が確認された。
【００２９】
次に、上記実施例に係る改質生分解性樹脂により厚さ２ｍｍ、径１００ｍｍの食品トレーを試作し、その分解性を実験した。食品トレーを市販の生ごみ処理機により微生物分解をなした。
投入後２日：  トレー全体が大きく５片ほどに崩壊し始めた。
投入後４日：  トレー全体が砕片化した。
投入後６日：  全体が細粒となり原型をとどめない。
次いで、腐朽して細粒化した上記改質生分解性樹脂を水耕栽培の水に混入し培養液を作成しトマト科植物を育成して改質材成分の消長を観察した。  １０日経過後、培養液を分析したところ、液中にリン酸化合物は認められなかった。
【００３０】
さらに、上記改質処理した生分解性樹脂についてその消臭機能について下記の条件で試験を行った。
試験概要：  検体（厚さ２ｍｍで１０平方ｃｍの前記改質樹脂）をにおい袋に入れ、空気３リットルを封入し、アンモニアをガス濃度が約５０ｐｐｍとなるように添加し、１時間後に袋内のガス濃度を測定した。
また、トリメチルアミン（約５０ｐｐｍ）についても同様に試験した。  なお、比較のために、検体をいれずに同様の操作で空試験をなした。
試験結果
アンモニア：
経過時間：  １時間
検体におけるアンモニア濃度は１ｐｐｍ以下であった。
空試験におけるアンモニア濃度は４６ｐｐｍであった。
トリメチルアミン：
経過時間：  １時間
検体におけるトリメチルアミン濃度は１ｐｐｍ以下であった。
空試験におけるトリメチルアミン濃度は４７ｐｐｍであった。
以上の試験より、実施例に係る改質すなわち消臭性の付与が効果的になされることが判明した。
【００３１】
上記各実験から、例えばポリエステル樹脂に改質材を混練して改質し繊維を紡製した場合、上記と同様の難燃性、消臭性が得られ、それらの改質効果は洗濯などで減少しない永続的なものであることが推測できる。  
また、建築資材に多用される塩化ビ樹脂の限界酸素指数は元来３５から３７程度であるが、本願発明に係る改質材によりその難燃性をさらに高める可能性があり、優れた消臭性、耐候性を有する安全な建築資材を提供できるものと考えられる。
【００３２】
本願発明に係る改質材は、生分解性樹脂のみならず、その他の樹脂一般に適用して所定の効果を得ることが出来るが、今日、その低環境負荷性により、建築資材への利用が着目されている生分解性樹脂の改質、特に難燃性の付与により生分解性樹脂の用途を飛躍的に
広げることができる。